СПОСОБ И ИСПОЛЬЗОВАНИЕ СВЯЗЫВАЮЩЕГО ДЛЯ ОБЕСПЕЧЕНИЯ МЕТАЛЛИЧЕСКОГО ПОКРЫТИЯ, ЗАКРЫВАЮЩЕГО ПОВЕРХНОСТЬ

1. Способ обеспечения металлического покрытия, закрывающего поверхность, каковой способ включает следующие стадии:
(i) нанесение на указанную поверхность электропроводного двухкомпонентного связующего;
(ii) электростатическое распыление порошкообразного металла на связующее, нанесенное на стадии (i);
при этом, порошкообразный металл включает металлические частицы со средним диаметром менее 80 микрон.
2. Способ по п.1, в котором нанесение электропроводного двухкомпонентного связующего включает безвоздушное распыление.
3. Способ по п.1, в котором два компонента электропроводного двухкомпонентного связующего смешивают в наконечнике распылителя.
4. Способ по п.1, в котором электропроводное двухкомпонентное связующее содержит полиуретан и/или полимочевину и от 0,2 до 10% (по весу) четвертичных соединений азота.
5. Способ по п.4, в котором полиуретан и/или полимочевина диспергированы в растительном масле, подобранном из группы, состоящей из касторового масла, соевого масла, подсолнечного масла и масла канолы.
6. Способ по п.1, в котором средний диаметр металлических частиц составляет менее 60 микрон, предпочтительно, от 2 до 55 микрон.
7. Способ по п.1, в котором металлические частицы имеют сферическую форму.
8. Способ по п.1, дополнительно включающий нанесение на поверхность грунтовки до осуществления стадии (i).
9. Способ по п.1, дополнительно включающий проведение стадии сушки металлического покрытия, закрывающего поверхность, предпочтительно, включающий воздействие на металлическое покрытие, закрывающее поверхность, инфракрасным излучением.
10. Способ по п.1, дополнительно включающий после стадии (ii) одну или несколько стадий, подобранных из группы, состоящей из патинировки, полировки, предохранения и текстурирования песком.
11. Способ по любому из пп.1-10, приводящий к получению металлического покрытия толщиной менее 200 микрон.
12. Способ по п.1, в котором поверхность представляет собой печатную плату, кровлю или какую-либо панель.
13. Поверхность с покрытием, получаемым способом по любому из пп.1-12.
14. Применение электропроводного двухкомпонентного связующего, содержащего полиуретан и/или полимочевину, диспергированные в касторовом масле, и от 1 до 10% (по весу) четвертичных соединений азота, для получения металлического покрытия.